ПРИМЕНЕНИЕ СУСПЕНЗИЙ CSH В ЦЕМЕНТИРОВАНИИ СКВАЖИН

1. Применение композиции ускорителя схватывания для неорганических связующих веществ, которая содержит по меньшей мере один водорастворимый гребенчатый полимер и частицы гидрата силиката кальция при цементировании буровых нефтяных и газовых скважин, в особенности в областях вечной мерзлоты и в шельфовой зоне, причем гребенчатый полимер представляет собой сополимер, который на основной цепи имеет боковые цепи, включающие полиэфирные функциональные группы, а также кислотные функциональные группы, отличающееся тем, что частицы гидрата силиката кальция являются менее чем 5 мкм, преимущественно менее чем 1 мкм, более предпочтительно менее чем 500 нм, особенно предпочтительно менее чем 200 нм и в особенности менее чем 100 нм.
2. Применение по п.1, отличающееся тем, что композиция ускорителя схватывания применяется в виде суспензии, предпочтительно в виде водной суспензии.
3. Применение по п.1, отличающееся тем, что композиция ускорителя схватывания применяется в порошковой форме.
4. Применение по любому из пп.1-3, отличающееся тем, что гребенчатый полимер находится в виде сополимера, который может быть получен путем радикальной сополимеризации кислотных мономеров и полиэфирных макромономеров, причем сополимер в совокупности содержит по меньшей мере 45 мол.%, предпочтительно по меньшей мере 80 мол.% кислотных мономерных и/или полиэфирных макромономерных структурных единиц.
5. Применение по п.4, отличающееся тем, что гребенчатый полимер включает структурные единицы (мет)акриловой кислоты, малеиновой кислоты, полиалкиленгликольвиниловых эфиров, полиалкиленгликольаллиловых эфиров и/или полиалкиленгликолевых эфиров (мет)акриловой кислоты.
6. Применение по п.5, отличающееся тем, что гребенчатый полимер имеет среднюю молекулярную массу (Mw) от 5000 до 200000 г/моль, предпочтительно от 10000 до 80000 г/моль и в особенности от 20000 до 70000 г/моль, измеренную при помощи гельпроникающей хроматографии.
7. Применение по п.1, отличающееся тем, что молярное отношение кальция к кремнию в гидрате силиката кальция составляет от 0,6 до 2,0, предпочтительно от 1,1 до 1,8.
8. Применение по п.7, отличающееся тем, что молярное отношение кальция к воде в гидрате силиката кальция составляет от 0,6 до 6, предпочтительно от 0,6 до 2,0 и в особенности от 0,8 до 2,0.
9. Применение по п.8, отличающееся тем, что частицы гидрата силиката кальция могут быть получены путем реакции водорастворимого соединения кальция с водорастворимым силикатным соединением, причем реакцию проводят в присутствии водного раствора водорастворимого гребенчатого полимера, пригодного в качестве пластификатора для гидравлических связующих веществ.
10. Применение по п.1, отличающееся тем, что в качестве неорганических связующих веществ применяют портландцементы, кальцийалюминатные цементы, гипс, ангидрит, доменные шлаки, гранулированные доменные шлаки, летучую золу, кварцевую пыль, метакаолин, природные и синтетические пуццоланы и/или обожженные горючие сланцы, преимущественно портландцементы.
11. Применение по п.10, отличающееся тем, что связующие вещества используются в виде жидкого цементного шлама, причем величина вода/цемент предпочтительно находится в пределах от 0,2 до 1,0, в особенности в пределах от 0,3 до 0,6.
12. Применение по п.11 для ускорения схватывания цементных шламов.
2
2
2
2
13. Применение по п.11 для сокращения времени, за которое статистическая прочность геля отверждаемых цементных шламов увеличивается от 100 фунт/100 фут (4,88 кг/м) до 500 фунт/100 фут (24,4 кг/м).
14. Применение по п.1 вместе с другими добавками, употребляемыми при цементировании буровых скважин, в особенности пластификаторами, водоудерживающими средствами и/или модифицирующими реологию добавками.